Brevet FR2917082A1 — publié le 20081212

ADDITIF POUR COMPOSITION A BASE DE CIMENT La présente invention concerne un additif pour composition à base de ciment, telle qu'un béton, un mortier ou un ciment, comprenant des particules de sulfate de fer (II) heptahydraté. Il est bien connu dans le domaine de la cimenterie que la teneur en chrome (VI) soluble doit être aussi réduite que possible. Ainsi, les réglementations courantes (Directive européenne 2003/53/CE) exigent que la concentration du chrome (VI) soluble dans les ciments soit inférieure à 2 ppm. Une méthode courante d'obtention d'un ciment à teneur réduite en chrome (VI) 15 soluble consiste donc à ajouter au ciment du sulfate de fer - ou sulfate ferreux (FeSO4) -, dans la mesure où les ions Fe2+ permettent de réduire les ions Crs+ Le sulfate de fer utilisé est soit heptahydraté (FeSO4,7H20) soit monohydraté (FeSO4,H20). Le sulfate de fer heptahydraté est plus soluble dans l'eau que le 20 sulfate de fer monohydraté néanmoins il présente généralement des particules plus grossières que le sulfate de fer monohydraté. En outre, la demanderesse a mis en évidence que la forme humide de sulfate de fer (Il) heptahydraté û nommée copperas ou green vitriol en langue anglaise û est mal adaptée telle quelle au mélange avec le ciment, dans la mesure où elle peut former des agglomérats 25 rendant sa manipulation et sa solubilisation difficile. Les sulfates de fer heptahydratés secs û dénommés free flowing heptahydrate ferrous sulfate en langue anglaise - actuellement disponibles sur le marché présentent tous des tailles granulométriques relativement importantes, avec 70 à 90% en masse du produit constitué de particules de taille granulométrique supérieure à 200 pm. La taille 30 granulométrique de ces particules de sulfate de fer heptahydraté résulte en apparition de tâches dues à une dissolution incomplète des grosses particules de sulfate de fer suivie d'une oxydation (tâche de rouille) sur les parements des matériaux comprenant du ciment. Afin d'éviter ce phénomène, les sulfates de fer grossiers sont habituellement ajoutés en entrée de broyeur dans le cas des broyeurs 35 à circuit ouvert, ou en entrée de séparateur dans le cas des broyeurs à circuit fermé. Quand le sulfate de fer est ajouté au niveau du broyeur ou en entrée de séparateur, les particules de sulfate de fer sont co-broyées avec les constituants du ciment et se transforment en très petites particules. Ces petites particules de sulfate de fer (II) heptahydraté, du fait d'un grand rapport surface/volume, sont davantage sujettes à l'oxydation ou au vieillissement et perdent ainsi leur efficacité vis-à-vis de la réduction du chrome (VI) au cours du temps. Pour garantir une teneur en chrome (VI) soluble inférieure à 2 ppm pendant une période de temps suffisante et donc compenser la perte d'efficacité au cours du temps, la quantité de sulfate de fer qui est incorporée dans le ciment est largement supérieure à la quantité de sulfate de fer théoriquement nécessaire pour réduire le chrome (VI) soluble. Actuellement la dose de sulfate ferreux heptahydrate ajouté dans le ciment varie largement, entre 300 et 1000 ppm de sulfate ferreux heptahydraté sec (soit entre 60 et 200 ppm d'ion Fe2+) par ppm de Chrome (VI) soluble, ceci en fonction de la durée de conservation du ciment souhaitée (les valeurs mentionnées correspondent à une durée de conservation minimum de deux mois). Ce surdosage génère un surcoût important et un risque concernant une possible modification des propriétés d'usage du ciment ou des matériaux dérivés de celui-ci, tels que des bétons ou des mortiers. Il existe donc un besoin d'un procédé permettant d'accroître la stabilité du sulfate de fer heptahydraté sec et de diminuer la quantité de sulfate de fer devant être incorporée dans un ciment (par exemple afin de réduire le chrome (VI) soluble contenu dans ce ciment). C'est pourquoi un des objets de la présente invention consiste en un additif 25 pour composition à base de ciment, telle qu'un béton, un mortier ou un ciment, comprenant des particules de sulfate de fer (II) heptahydraté sec , lesdites particules de sulfate de fer (II) heptahydraté sec ne comprenant pas plus de 20 %, de préférence pas plus de 10 %, avantageusement pas plus de 5 % en poids massique de particules ayant une taille granulométrique supérieure à 200 pm . 30 Selon un mode de réalisation particulièrement préféré, au moins 20 %, de préférence au moins 50 %, avantageusement au moins 75 % en poids massique de particules de sulfate de fer (II) heptahydraté sec ont une distribution granulométrique comprise entre 100 pm et 200 pm. II est théoriquement possible d'obtenir jusqu'à environ 99 % des particules de sulfate de fer (II) heptahydraté sec ayant une distribution granulométrique comprise 35 entre 100 pm et 200 pm. D'une manière générale, au plus le pourcentage de particules de sulfate de fer (Il) heptahydraté sec ayant une distribution granulométrique comprise entre 100 pm et 200 pm est élevé, au plus la quantité de sulfate de fer (II) heptahydraté sec à incorporer au ciment est faible, pour une résultat au moins équivalent. La demanderesse a découvert, de manière inattendue, que les particules de sulfate de fer (II) sec, dans la distribution granulométrique précitée, avaient une meilleure efficacité dans le temps quant à la réduction du chrome (VI) soluble. Avantageusement, l'additif est constitué par une poudre de sulfate de fer (II) heptahydraté sec (pour une durée de conservation minimum de la composition de deux mois). 15 Un autre objet de la présente invention concerne une composition à base de ciment, telle qu'un béton, un mortier ou un ciment, comprenant un additif selon l'invention. De préférence, ladite composition est un ciment. Selon un mode de réalisation particulièrement préféré, le ciment susvisé est un ciment Portland, un ciment composé, tout ciment défini à la norme EN 197, ou tout ciment défini dans les normes ASTM C-150 et C-595. 25 Avantageusement, cette composition contient un dosage en poids d'additif selon l'invention, tel que la quantité de fer (Il) heptahydraté sec introduite dans la composition est inférieure à 60 ppm de fer (Il) par ppm de chrome (VI) soluble. Selon un mode de réalisation préféré, la composition selon l'invention a une 30 teneur en chrome (VI) inférieure ou égale à 2 ppm pendant une période de stockage d'une durée d'au moins deux mois, de préférence d'au moins neuf mois, ladite période de stockage pouvant aller jusqu'à douze mois. 20 Un autre objet de l'invention consiste en un procédé d'obtention de la composition précitée, ledit procédé comprenant une étape de mélange de particules de sulfates de fer (II) heptahydraté sec avec un ciment. Un autre objet de l'invention concerne l'utilisation d'un additif selon l'invention pour préparer une composition à base de ciment, telle qu'un béton, un mortier ou un ciment. La sélection de taille granulométrique peut être réalisée selon l'un ou l'autre des 10 procédés connus pour contrôler la taille de particules : broyage/sélection, agglomération de fines particules ou recristallisation contrôlée. La présente invention permet de surmonter les inconvénients de l'état de la technique, et plus particulièrement de diminuer de manière importante, par rapport 15 aux techniques antérieures, la quantité de sulfate de fer qu'il est nécessaire d'incorporer dans un ciment afin de réduire le chrome (VI) soluble contenu dans ce ciment, et ce en incorporant dans le ciment une quantité seulement modérée d'un additif, tout en obtenant des résultats satisfaisants. La réduction de la quantité de sulfate de fer utilisée permet des gains économiques indéniables et permet d'éviter, 20 comme mentionné précédemment, les possibles risques liés à d'éventuelles modifications des propriétés d'usage du ciment ou des matériaux dérivés de celui-ci, tels que des bétons ou des mortiers. L'invention fournit donc une solution d'amélioration de durabilité du sulfate de 25 fer sur la réduction du chrome (VI) soluble dans un ciment, à la différence de l'état de la technique. Selon une variante, du sulfate d'étain ou du sulfate de manganèse pourrait être utilisé à la place du sulfate de fer (II), étant donné que ces composés possèdent des 30 propriétés similaires de réduction du chrome (VI) et présentent une relative instabilité quant ils sont ajoutés au ciment. Selon la présente invention le sulfate de fer (II) est sous forme heptahydratée sèche (FeSO4, 7 H20). En effet, cette forme heptahydratée sèche des particules de 35 sulfate de fer (II), en combinaison avec la distribution granulométrique spécifique selon la présente invention, résulte, de manière surprenante, en une excellente stabilité des particules de sulfate des ions Fe2+ (en mélange avec une composition à base de ciment) qui peuvent assurer la réduction des ions Cr6+ sur une période de temps plus importante, tout en utilisant des quantités de sulfate de fer (Il) heptahydraté sec moins importantes. A titre d'exemple, la demanderesse a découvert, de manière inattendue, que la forme monohydratée (FeSO4, 1 H2O) ne permettait pas de maintenir la quantité de chrome (VI) en deçà de 2 ppm alors que la forme heptahydratée sèche continuait à limiter cette quantité de chrome (VI) en dessous du seuil limite précité, à conditions de traitement équivalentes. La composition à base de ciment selon l'invention est sensiblement stable durant une durée de stockage d'au moins deux mois, préférentiellement d'au moins neuf mois et pouvant aller jusqu'à douze mois dans les conditions usuelles de stockage du ciment, notamment en sac. Par "sensiblement stable", on entend qu'il reste suffisamment d'ions Fe2+ disponibles pour réduire la quantité de chrome (VI) soluble à moins de 2 ppm. L'additif de l'invention est utile comme additif pour les ciments. A titre de ciment, on peut utiliser tout type de ciment, notamment ciments Portland, ciments composés, tout ciment défini à la norme EN 197, ou tout ciment défini dans les normes ASTM C-150 et C-595. 20 On peut ajouter l'additif selon l'invention à tout moment de la fabrication du ciment. Cet additif peut être ajouté ou en entrée de séparateur dans le cas des broyeurs à circuit fermé, ou directement au produit fini. Cette dernière solution est préférée, dans la mesure où elle limite les actions d'attrition sur la surface des 25 particules. L'additif peut aussi être ajouté dans les silos ou dans les citernes de transport, ou encore dans le béton ou le mortier final. La quantité de particules de sulfate de fer (II) heptahydraté sec est relativement faible, en comparaison à la quantité de sulfate de fer qu'il était nécessaire d'utiliser 30 auparavant pour compenser la perte d'efficacité dans le temps du sulfate de fer. Les particules selon l'invention n'ont pas d'effet notable sur les conditions d'emploi du ciment, qui est utilisé donc de façon tout à fait classique. 35 Selon une alternative, les particules de sulfate de fer (II) peuvent être enrobées, par exemple par des polymères tels que de l'alginate ou de la gélatine. Synthèse de l'additif selon l'invention15 L'additif est obtenu selon l'un des trois procédés suivants : - broyage/sélection à une taille granulométrique inférieure à environ 200 pm d'un sulfate de fer heptahydraté commercialisé pour l'application cimentière -broyage/sélection à une taille granulométrique comprise entre environ 100 pm et environ 200 pm d'un sulfate de fer heptahydraté commercialisé pour l'application cimentière - agglomération à l'aide d'un liant organique de particules fines ( La teneur en chrome (VI) soluble du ciment traité est dosée immédiatement ou après avoir soumis le ciment traité à un protocole de vieillissement accéléré décrit ci-après. 30 Protocole de vieillissement accéléré : forte humidité Ce test consiste à mettre, dans un bac, un lit de poudre de ciment contenant le sulfate de fer : la masse de ciment est d'environ 600 grammes et la hauteur du lit de matière 1 cm. Ce bac est ensuite placé dans une chambre maintenue à 20 C et à 100% d'humidité relative. Le bac reste 24 heures dans cette chambre, puis la mesure 35 du chrome (VI) soluble est effectuée. On mesure à 1 jour. Ce protocole de vieillissement accéléré constitue des conditions de conservation sévères (extrêmes) pour le ciment. Aussi, l'observation d'un "bon" comportement d'un ciment (en terme de faible teneur en chrome (VI)) dans les conditions de vieillissement accéléré signifie a fortiori que ledit ciment aura nécessairement également un bon comportement dans des conditions de conservation/stockage usuelles. Procédure de mesure du chrome (VI) Le dosage du chrome (VI) est effectué selon le projet de norme PR NF EN 196-10 Mai 2005 "Méthodes d'essais des ciments - Partie 10: détermination de la teneur du ciment en chrome (VI) soluble dans l'eau". 10 Produits testés dans les différents exemples décrits ci-après Les différents sulfates de fer testés ont été préparés à base de différents produits commerciaux actuellement utilisés en cimenterie pour réduire le chrome (VI) soluble du ciment. Plus précisément, ces produits commerciaux ont été broyés et/ou 15 tamisés afin d'obtenir les différentes gammes granulométriques d'intérêt. Les produits suivants ont été testés : 3 sulfates de fer (Il) heptahydratés secs (dénommés ci-après hepta A, hepta B et hepta C), 20 - 2 sulfates de fer (II) monohydratés (dénommés ci-après mono D et mono E). Le produit hepta A est commercialisé par la société Kemira Pigments oy, les produits hepta B et mono D sont commercialisés par la société Ferro Duo GmbH et les produits hepta C et mono E par la société Kronos International Inc. Résultats expérimentaux de réduction du chrome (VI) soluble Exemple 1. Avantaqe d'une sélection qranulométrique 0-200 um 30 On utilise un ciment CEM 152.5N et contenant 9,5 ppm de Chrome (VI) soluble, auquel on ajoute 47 ppm de fer ferreux par ppm de Chrome (VI) soluble de deux sulfates de fer heptahydratés secs obtenus à partir de produits commerciaux, à différentes tailles granulométriques. Le ciment traité est soumis au protocole de 35 vieillissement accéléré décrit ci dessus. Les résultats sont présentés en annexe, au sein du tableau 1. 25 Les résultats du tableau 1 montrent que, même dans des conditions très défavorables après un test de vieillissement accéléré, l'utilisation de particules de sulfate de fer heptahydraté sec, de taille granulométrique substantiellement inférieure à 200 pm permet une réduction beaucoup plus efficace de la teneur en chrome (VI) soluble d'un ciment, que l'utilisation de particules de sulfate de fer heptahydraté sec de taille comprise entre 0 et 100 pm. Exemple 2. Avantaqe d'une sélection granulométrique 100 pm-200 um On utilise un ciment CEM 152.5N contenant 9,5 ppm de Chrome (VI) soluble, auquel on ajoute 47 ppm de fer (II) par ppm de Chrome (VI) soluble de différents sulfate de fer heptahydratés secs obtenus à partir de produits commerciaux, à différentes tailles granulométriques. Le ciment traité est soumis au protocole de vieillissement accéléré présenté ci-dessus. Les résultats sont présentés en annexe, au sein du tableau 2. L'utilisation de particules de sulfate de fer heptahydraté sec, de taille granulométrique comprise entre 100 et 200 pm conduit systématiquement à des valeurs de chrome (VI) soluble, mesurées après un test de vieillissement accéléré, plus faibles que celles obtenues avec l'utilisation de particules de sulfate de fer heptahydraté sec de taille granulométrique inférieure à 200 pm, à quantités de fer ferreux introduites identiques. Exemple 3. Avantaqe d'une sélection qranulométrique 100um-200um d'un sulfate de fer heptahydraté sec On utilise un ciment CEM 152.5N, contenant 15 ppm de Chrome (VI) soluble, auquel on ajoute différents sulfates de fer heptahydratés secs ou monohydratés obtenus à partir de produits commerciaux, à différentes tailles granulométriques. Les sulfates de fer (II) monohydratés sont obtenus à partir de procédés thermiques ou chimiques. Les différents sulfates de fer heptahydratés secs ou monohydratés sont ajoutés au ciment de manière à obtenir soit 45 ppm de sulfate de fer (II) par ppm de chrome (VI) soluble, soit 30 ppm de fer (II) par ppm de chrome (VI) soluble. Le ciment traité est soumis à un protocole de vieillissement accéléré. Les résultats sont présentés en annexe, au sein du tableau 3. Les résultats du tableau 3 montrent que l'avantage obtenu avec le sulfate de fer heptahydraté sec par une sélection granulométrique de taille de particules comprise entre 100pm et 200pm ne s'applique pas à du sulfate de fer monohydraté. De plus, le sulfate de fer heptahydraté sec de taille granulométrique comprise entre 100 pm et 200 pm est considérablement plus durable que le sulfate de fer monohydraté tel quel (mono E) à quantités identiques de fer (Il) introduites par quantité de chrome (VI) soluble dans le ciment. Exemple 4. Avantaqe d'une sélection granulométrique 100um-200um d'un sulfate de fer heptahydraté sec On utilise un ciment CEM 152.5N, contenant 9,5 ppm de Chrome (VI) soluble, auquel on ajoute différents sulfates de fer heptahydratés secs ou monohydratés obtenus à partir de produits commerciaux, à différentes tailles granulométriques. Le ciment traité est soumis au protocole de vieillissement accéléré décrit ci-dessus. Les résultats sont présentés en annexe, au sein du tableau 4. Les résultats du tableau 4 montrent également, sur un ciment différent de l'exemple précédent, que l'avantage obtenu avec le sulfate de fer heptahydraté sec par une sélection granulométrique de taille de particules comprise entre 100 pm et 200 pm ne s'applique pas à du sulfate de fer monohydraté. Exemple 5. Avantaqe d'une sélection granulométrique 100um-200um d'un sulfate de fer heptahydraté sec et diminution du dosaqe 30 On utilise un ciment CEM 152.5N, contenant 9,5 ppm de Chrome (VI) soluble, auquel on ajoute, à différents dosages, différents sulfates de fer heptahydratés secs obtenus à partir de produits commerciaux, de taille granulométrique comprise entre 100 et 200 pm. Le ciment traité est soumis au protocole de vieillissement accéléré décrit ci-dessus. 35 Les résultats sont présentés en annexe, au sein du tableau 5. 25 Les résultats du tableau 5 montrent que l'utilisation de particules de sulfate ferreux heptahydraté sec de taille granulométrique comprise entre 100 pm et 200 pm permet de réduire efficacement la teneur en chrome (VI) soluble d'un ciment, même en diminuant fortement les quantités de fer ferreux ajoutés par rapport aux doses communément utilisées en l'état de la technique variant entre 60 et 200 ppm de fer ferreux par ppm de chrome (VI) soluble. Exemple 6. Obtention d'une sélection granulométrique 100 um û 200 um d'un sulfate de fer heptahydraté sec avec des particules obtenues par agglomération de petites 10 particules On utilise un ciment CEM 152.5N et contenant 9,5 ppm de Chrome (VI) soluble. Les fractions granulométriques testées sont obtenues par agglomération de 15 fines particules de sulfate de fer heptahydraté sec obtenues à partir du produit hepta A. Des particules de sulfate de fer heptahydraté sec présentant 80% (en masse) de particules inférieures à 100 pm sont introduites dans un lit fluidisé et une solution de CarboxyMéthylCellulose (CMC) à 1% est pulvérisée à un débit d'environ 10g/min de façon à introduire entre 0,2 et 0,3% de CMC dans le sulfate de fer heptahydraté sec. 20 Pendant la fluidisation, la température du produit est maintenue à environ 35 C. Les particules de sulfate de fer heptahydraté sec de taille sélectionnée entre 100 et 200 pm, obtenues par collage de petites particules, sont aussi efficaces que des monoparticules de sulfate de fer heptahydraté sec de même taille. Les résultats sont présentés en annexe, au sein du tableau 6. En résumé la taille 100-200 pm souhaitée pour une meilleure efficacité dans le temps du sulfate de fer heptahydraté sec sur la réduction du chrome (VI) soluble peut 30 être atteinte par des monoparticules de sulfate de fer (II) heptahydraté sec ou par l'agglomération de particules fines de sulfate de fer (II) heptahydraté sec, tel que représenté en figure 1. 25 35 5 Tableau 1 Sulfate de fer testé taille des dosage de l'additif : particules 47 ppm Fe 2+ par ppm de Cr (VI) soluble en pm ppm Cr (VI) soluble mesuré après protocole de vieillissement accéléré particules de sulfate de fer (II) heptahydraté 0-100 2,6 sec, obtenues à partir du produit hepta B particules de sulfate de fer (I1) heptahydraté 0-200 0,1 sec, obtenues à partir du produit hepta B particules de sulfate de fer (II) heptahydraté 0-100 2,9 sec, obtenues à partir du produit hepta C particules de sulfate de fer (II) heptahydraté 0-200 1,5 sec, obtenues à partir du produit hepta C Tableau 2 Sulfate de fer testé taille des dosage de l'additif : particules 47 ppm de Fe 2+ par ppm de Cr (VI) soluble en Nm ppm Cr (VI) soluble mesuré après protocole de vieillissement accéléré particules de sulfate de fer (II) heptahydraté 0 200 3,2 sec, obtenues à partir du produit hepta A particules de sulfate de fer (II) heptahydraté 100-200 0,5 sec, obtenues à partir du produit hepta A particules de sulfate de fer (Il) heptahydraté 0 200 1,5 sec, obtenues à partir du produit hepta C particules de sulfate de fer (II) heptahydraté 100 200 0,1 sec, obtenues à partir du produit hepta C 11 105 Tableau 3 sulfate de fer testé _ taille des dosage de l'additif particules en pm en ppm Fe 2+ par ppm de Cr (VI) soluble 45 30 ppm Cr (VI) soluble mesuré après protocole de vieillissement accéléré particules de sulfate de fer (Il) heptahydraté 100-200 0,2 0,4 sec, obtenues à partir du produit hepta A particules de sulfate de fer (Il) heptahydraté 100-200 0,1 Aucun résultat sec, obtenues à partir du produit hepta B particules de sulfate de fer (Il) monohydraté, 100-200 Aucun résultat 6.7 obtenues à partir du produit mono D particules de sulfate de fer (II) monohydraté, 0-100 6,3 Aucun résultat obtenues à partir du produit mono E Tableau 4 sulfate de fer testé taille des dosage de l'additif : particules 47 ppm de Fe 2+ par ppm de Cr (VI) soluble en pm ppm Cr (VI) soluble mesuré après protocole de vieillissement accéléré particules de sulfate de fer (II) heptahydraté 100-200 0,1 sec, obtenues à partir du produit hepta B particules de sulfate de fer (II) heptahydraté 100-200 0,1 sec, obtenues à partir du produit hepta C particules de sulfate de fer (Il) monohydraté, 100-200 4, 3 obtenues à partir du produit mono D particules de sulfate de fer (II) monohydraté, 100-200 3,3 obtenues à partir du produit mono E 12 105 Tableau 5 sulfate de fer testé taille des dosage de l'additif particules en ppm Fe 2+ par ppm de Cr (VI) en pm soluble 47 35 24 12 ppm Cr (VI) soluble mesuré après protocole de vieillissement accéléré particules de sulfate de fer (Il) 100-200 0,5 0,8 2 Aucun heptahydraté sec, obtenues à partir du résultat produit hepta A particules de sulfate de fer (Il) 100-200 0,1 0,1 0,1 1,9 heptahydraté sec, obtenues à partir du produit hepta B particules de sulfate de fer (II) 100-200 0,1 0,2 1,9 Aucun heptahydraté sec, obtenues à partir du résultat produit hepta C Tableau 6 sulfate de fer testé : taille des dosage de l'additif : particules obtenues dans un lit fluidisé, par particules 47 ppm de Fe 2* par ppm collage avec de la CMC de fines particules en pm de Cr (VI) soluble obtenues à partir d'un sulfate de fer (II) 100-200 heptahydraté sec hepta A ppm Cr (VI) soluble mesuré après protocole de vieillissement accéléré essai n 1 : 100-200 REVENDICATIONS 1. Additif pour composition à base de ciment, telle qu'un béton, un mortier ou un ciment, comprenant des particules de sulfate de fer (II) heptahydraté sec , lesdites particules de sulfate de fer (II) heptahydraté sec ne comprenant pas plus de 20 %, de préférence pas plus de 10 %, avantageusement pas plus de 5 % en poids massique de particules ayant une taille granulométrique supérieure à 200 pm . 2. Additif selon la revendication 1, dans lequel au moins 20 %, de préférence au moins 50 %, avantageusement au moins 75 % en poids massique des particules de sulfate de fer (II) heptahydraté sec ont une distribution granulométrique comprise entre 100 pm et 200 pm. 3. Additif selon la revendication 1 ou 2, ledit additif étant constitué par une poudre de sulfate de fer (II) heptahydraté sec. 4. Composition à base de ciment, telle qu'un béton, un mortier ou un ciment, comprenant un additif selon l'une quelconque des revendications précédentes. 5. Composition selon la revendication précédente, ladite composition étant un 25 ciment. 6. Composition selon la revendication précédente, ledit ciment étant un ciment Portland, un ciment composé, tout ciment défini à la norme EN 197, ou tout ciment défini dans les normes ASTM C-150 et C-595. 7. Composition selon la revendication 5 ou 6, ladite composition contenant un dosage en poids d'additif selon l'une quelconque des revendications 1 à 3, tel que la quantité de sulfate de fer (II) heptahydraté sec introduite dans la 30composition est inférieure à 60 ppm de fer (Il) par ppm de chrome (VI) soluble, pour une durée de conservation minimum de la composition de deux mois. 8. Composition selon l'une des revendications 5 à 7 ayant une teneur en chrome (VI) inférieure ou égale à 2 ppm pendant une période de stockage d'une durée d'au moins deux mois, de préférence d'au moins neuf mois, ladite période de stockage pouvant aller jusqu'à douze mois. 9. Procédé d'obtention d'une composition selon l'une quelconque des 1 o revendications 4 à 8, ledit procédé comprenant une étape de mélange de particules de sulfates de fer (Il) heptahydraté sec avec un ciment. 10. Utilisation d'un additif selon l'une des revendications 1 à 3 pour préparer une composition à base de ciment, telle qu'un béton, un mortier ou un ciment.